일예 로 도 1 로 도시 한 것 과 같이 제 1 공정 내지 제 5 공정 을 거쳐 얻 어 진 순수 한 이산화 티타늄 광촉매 ( 500 ) 에 알 콕 시실 레인 으로 담지 시키 기 위해서 는 , 우선 광촉매 인 모 이산화 티타늄 을 일예 로 톨루엔 에 분산 시켜 이 의 현탁액 을 제조 해야 한다 . 현탁액 으로 제조 하 는 데 있 어서 광촉매 인 모 이산화 티타늄 분말 이 미세 한 경우 라면 별도 의 분쇄 과정 이 필요 하 지 않 으나 , 상기 도 1 로 도시 한 공정 에 따라 수득 된 순수 한 이산화 티타늄 광촉매 의 경우 는 분쇄 과정 을 거쳐 더욱 가늘 게 분쇄 하 여 ( 610 ) 분산 성 을 향상 시킬 수 도 있 다 . 이때 현 탁 을 위해 사용 될 수 있 는 톨루엔 은 미리 소듐 과 벤조페논 을 이용 하 여 수분 을 제거 하 여 사용 할 수 있 으며 , 그 농도 는 0 . 1 ~ 1 . 0 mol 인 것 을 사용 할 수 있 다 . 0 . 1 ~ 1 . 0 mol 의 톨루엔 과 광촉매 인 모 이산화 티타늄 0 . 02 ~ 0 . 15 mol 을 혼합 하 는 것 이 분산성 측면 에서 유리 할 수 있 다 . 이 와 같 은 톨루엔 과 광촉매 인 모 이산화 티타늄 의 혼합액 을 일정 한 속도 로 교반 시키 며 ( 630 ) 순수 한 이산화 티타늄 과 톨루엔 의 혼합액 을 제조 한다 .